(57)【要約】【課題】  高白色度および高不透明度を併せ持つ、電子写真用転写紙を提供する。【解決手段】  紫色顔料、青色顔料、紫色染料、青色染料のうちいずれか一つ以上を含有する電子写真用転写紙であって、印刷用紙のＪＩＳ  Ｐ  ８１５０の方法によって測定される紙の色相が、紫外線を含む測定においてａ＊値が−３以上＋７未満、ｂ＊値が−１０以上＋３未満である、電子写真用転写紙。前記電子写真用転写紙の坪量が７０ｇ／ｍ２以下であること、原紙層が青色、紫色、または赤色染料を含むことが好ましい。【選択図】なし【特許請求の範囲】
【請求項１】
色材を含有する電子写真用転写紙であって、電子写真用転写紙のＪＩＳ  Ｐ  ８１５０の方法によって測定される紙の色相が、紫外線を含む測定においてａ＊値が−３以上＋７未満、ｂ＊値が−１０以上＋３未満である、電子写真用転写紙。
【請求項２】
前記電子写真用転写紙の坪量が７０ｇ／ｍ２以下である、請求項１に記載の電子写真用転写紙。
【請求項３】
原紙層が青色、紫色、または赤色染料を含む、請求項１または２のいずれかに記載の電子写真用転写紙。
【請求項４】
前記電子写真用転写紙が、少なくとも原紙層とクリア塗工層とを有する電子写真用転写紙である、請求項１〜３のいずれかに記載の電子写真用転写紙。
【請求項５】
前記電子写真用転写紙が、少なくとも原紙層と顔料塗工層とを有する電子写真用転写紙である、請求項１〜３のいずれかに記載の電子写真用転写紙。
【請求項６】
前記電子写真用転写紙が少なくとも原紙層と、クリア塗工層と、顔料塗工層とを有する電子写真用転写紙である、請求項１〜３のいずれかに記載の電子写真用転写紙。
【請求項７】
前記クリア塗工層および／または顔料塗工層に、紫色顔料および／または青色顔料を含有する、請求項１〜６のいずれかに記載の電子写真用転写紙。
【発明の詳細な説明】
【技術分野】
【０００１】
本発明は、高い白色度と高い不透明度を兼ね備えた電子写真用転写紙に関する。
【背景技術】
【０００２】
電子写真用転写紙は軽量化が進行している。また、電子写真用転写紙の品質に対する要求は年々高くなっているが、特に、裏抜け（印刷時の不透明度：印刷時に反対面の文字や絵柄が透けて見える現象）に対する要求は高い。紙の裏抜けを改善するためにはいくつかの方法があるが、比散乱係数の高い（光を通しにくい）パルプや填料を使用することが開示されている。パルプにおいて、比散乱係数が高いのはメカニカルパルプであるが、電子写真用転写紙は、近年白色が高いものが好まれる傾向にあるため、白色度の低いメカニカルパルプの高配合することは困難である。
【０００３】
不透明度を向上させる方法として、特定の填料を添加する方法が開示されている（特許文献１）、通常電子写真用転写紙の紙中填料を多く増加させていくと、電子写真用転写紙に必要な品質である剛度、腰が低下する問題が発生するという課題があった。
【先行技術文献】
【特許文献】
【０００４】
【特許文献１】特開２００６−４８０２２号公報
【発明の概要】
【発明が解決しようとする課題】
【０００５】
以上のような背景を鑑みた結果、本発明の課題は、剛度を維持しながら、高白色、高不透明性を有する電子写真用転写紙を提供することである。
【課題を解決するための手段】
【０００６】
本発明者らは上記課題を解決する為に鋭意検討した結果、電子写真用転写紙を構成する成分の中に、色材をいずれか１種類以上を含有させることにより、剛度を維持し、白色度が高く、高不透明度の電子写真用転写紙が得られることを見出し、本発明を完成するに至った。
【０００７】
すなわち、本発明は以下の発明を含む。
（１）紫色顔料、青色顔料、紫色染料、および青色染料から選ばれる一つ以上を含有する電子写真用転写紙であって、電子写真用転写紙のＪＩＳ  Ｐ  ８１５０の方法によって測定される紙の色相が、紫外線を含む測定においてａ＊値が−３以上＋７未満、ｂ＊値が−１０以上＋３未満である、電子写真用転写紙。
（２）前記電子写真用転写紙の坪量が７０ｇ／ｍ２以下である、（１）に記載の電子写真用転写紙。
（３）原紙層が青色、紫色、または赤色染料を含む、（１）〜（２）のいずれかに記載の電子写真用転写紙。
（４）前記電子写真用転写紙が、少なくとも原紙層とクリア塗工層とを有する電子写真用転写紙である、（１）〜（３）のいずれかに記載の電子写真用転写紙。
（５）前記電子写真用転写紙が、少なくとも原紙層と顔料塗工層とを有する電子写真用転写紙である、（１）〜（４）のいずれかに記載の電子写真用転写紙。
（６）前記電子写真用転写紙が少なくとも原紙層と、クリア塗工層と、顔料塗工層とを有する電子写真用転写紙である、（１）〜（５）のいずれか１項に記載の電子写真用転写紙。
（７）前記クリア塗工層および／または顔料塗工層に、紫色顔料および／または青色顔料を含有する、（１）〜（６）のいずれかに記載の電子写真用転写紙。
【発明の効果】
【０００８】
本発明によれば、高白色、高不透明性の両方の物性を有する電子写真用転写紙を得ることができる。特に、本発明の電子写真用転写紙は見た目の白さが強く、機器で測定する白色度よりも白さが際立って見える。さらに、剛度を維持し、インクの着肉性も優れ、印刷適性に優れている。また、原料パルプに脱墨パルプを使用しても、高白色、高不透明性の両方の物性を有する電子写真用転写紙を得ることができる。
【図面の簡単な説明】
【０００９】
【図１】Ｌ＊ａ＊ｂ＊色相系における色材添加後の色相の変化
【発明を実施するための形態】
【００１０】
本発明の電子写真用転写紙は、顔料と接着剤とを主成分とする顔料塗工層、接着剤を主成分とするクリア塗工層（以下、本明細書において、サイズプレス層ということがある）のうちいずれか１層以上を設ける（以下、本明細書において、顔料塗工層とクリア塗工層を併せて「塗工層」ということがある。）。電子写真用転写紙とは、基紙（以下、本明細書において、「原紙」または「原紙層」ということがある）と、該基紙上の片面あるいは両面に少なくとも一層の塗工層を有する電子写真用転写紙である。
【００１１】
本発明によって得られる電子写真用転写紙は、電子写真方式の複写機やプリンターで印刷することができる。
【００１２】
色材
本発明においては、電子写真用転写紙に、色材を含有させる。本発明において色材とは、白色以外の有色の顔料または染料をいう。顔料とは、水や油や有機溶剤などに不溶または難溶性または分散状態で存在する白色あるいは有色の粉体であり、無機と有機のものがある。本発明においては、無機、有機いずれのものでも良い。染料とは、可視光線を選択吸収または反射して固有の色を持つ有機色素のうち、適当な染色法により繊維や顔料等に染着するものをいい、溶媒（水や有機溶剤など）に可溶である。本発明においては、原紙層については、主に有色の染料を用い、クリア塗工、顔料塗工層については、主に、耐光性に優れ、紙の経時による変色・着色を防止するという観点から有色の顔料を使用することが好ましい。但し、クリア塗工の場合は、有色染料の使用も好ましい。
【００１３】
［色材（顔料）］
本発明の色材としての顔料は、青色または紫色であるものから１種以上を使用でき、青色の顔料としては、例えば、ＥＭＴ−ブルーＤＳ−１８  東洋インキ製造（株）社製などが挙げられ、紫色の顔料としては、例えば、ＳＡバイオレットＣ１２８９６  御国色素（株）社製などが挙げられる。顔料は、青色単独、紫色単独、両者併用しても良いが、不透明度を向上するには、紫色の顔料を使用することが好ましい。また、本発明においては、必要に応じて、黒、赤、黄などの、青、紫以外の色材を添加しても良い。
【００１４】
青色顔料・紫色顔料としては、無機顔料および有機顔料のいずれも使用できる。青色顔料の具体例としては、例えば、ウルトラマリン、アズライト、プロシアブルー（紺青）、群青、スマルト、コバルトブルー（アルミン酸コバルト）、セルリアンブルー（錫酸コバルト）、コバルトクロムブルー、コバルト・アルミ・珪素酸化物、コバルト・亜鉛・珪素酸化物、マンガンブルー、フタロシアニンが挙げられる。また、紫色顔料の具体例としては、例えば、コバルトバイオレット（砒酸コバルト、燐酸コバルト、コバルト・リチウム・燐酸化物、含水燐酸アンモニウムコバルト、ホウ酸コバルトなど）、紫群青、酸化鉄紫、マンガンバイオレット、ミネラルバイオレットなどの無機顔料、インジゴイド系、キナクリドン系、オキサジン系、アントラキノン系、カルボニウム系、キサンテン系の有機顔料が挙げられる。
【００１５】
本発明の好ましい態様において、青・紫の顔料を一定量含有することによって色相を後述する範囲とすることにより、電子写真用転写紙の表面色を青白くし、見た目の白さを増強すると共に、不透明度を向上させ、印刷時の裏抜けを防止することができる。
【００１６】
本発明における青色および紫色の顔料とは、電子写真用転写紙に含有させたときに、電子写真用転写紙をそれぞれの色にする色材である。各々の色材を添加すると、図１に示す方向へ紙の色相を変化させることができる。図１は、Ｌ＊ａ＊ｂ＊表色系をもとに、本発明の色材を含有しない紙と、含有させた後の紙の色相の変化を示したものである。色相を、ａ＊値の（＋）方向を０°、（−）方向を１８０°ｂ＊値（＋）方向を９０°、（−）方向を２７０°として表記した場合、添加前の紙を原点ゼロの位置とすると、青色の色材を添加すると、「青味」と図１に示してある２１０°以上２８０°未満の部分に添加後の紙の色相が変化し、紫色の色材を添加すると、「紫味」と図１に示してある２８０°以上３３５°未満の部分に添加後の紙の色相が変化するということを表している。
【００１７】
［色材（顔料）の含有量］
本発明における紫色顔料および／または青色顔料の含有量は特に限定されないが、これらの顔料の合計が、電子写真用転写紙１ｍ２あたり、０．４〜３．５ｍｇであることが好ましく、０．９ｍｇ〜３．０ｍｇであることがより好ましい。 一般に、前記量が０．４ｍｇより少ないと、顔料による光の吸収が少ないため、不透明度に寄与する隠蔽性が不足するので好ましくない。また、一般に、前記量が３．５ｍｇより多いと、顔料による光の吸収量が多く、不透明度向上に大きく寄与するものの、色相が０点から大きく外れ、白色とは感じられなくなるため、好ましくない。顔料の含有量は、上記範囲内で、原料あるいは原紙などの白色度により適宜調節できる。本発明において数値範囲はその端点を含む。
【００１８】
また、後述するとおり、本発明においては原紙中に染料を含有させて色相を調整できるが、この場合は、原紙層以外の電子写真用転写紙の層に含有される紫・青色顔料の合計量を少なくして調整することができる。
【００１９】
青色顔料、紫色顔料の合計量は、各層に含まれる青色顔料および紫色顔料の量を合計して求められる。例えば、電子写真用転写紙が、原紙層、サイズプレス層および顔料塗工層からなる場合、下式によって求められる。
【００２０】
【数１】
2012133292.tif 000002
【００２１】
［色材（染料）］
本発明では、青色、紫色、または赤色染料を使用できる。青色の染料としては、例えば、アイゼンベーシックペーパーブルーＲＨリキッド  保土ヶ谷化学工業（株）社製などが挙げられ、赤色の染料としては、例えば、アストラフロキシンＧリキッド  ケミラ社製などが挙げられる（いずれも塩基性染料）。
【００２２】
染料には直接染料、酸性染料、塩基性染料、建染染料、分散染料、反応染料などのタイプがあるが、セルロース系繊維に良く用いられる染料としては塩基性染料、直接染料、建染染料が挙げられる。塩基性染料は、イオン間のクーロン力、水素結合、ファン・デル・ワールス力などにより被染色物に結合し、直接染料は、水素結合、ファン・デル・ワールス力などで被染色物に結合する。中でも染着力が大きく、色調が鮮やかな塩基性染料が好ましい。塩基性染料としては、アゾ染料、ジフェニルおよびトリフェニルメタン染料、アジン染料、オキサジン染料、チアジン染料などが挙げられる。また、直接染料としては、ジトリジン、ジアニシジンからのアゾ染料などが挙げられる。建染染料としてはインジゴ・チオインジゴ系、アントラキノン系、フタロシアニン系に分類されものが挙げられる。
【００２３】
青・紫色染料は、青・紫色顔料と同様の作用により、電子写真用転写紙の色相を特定の範囲とし、電子写真用転写紙の表面色の見た目の白さを増強すると共に、不透明度を向上させ、印刷時の裏抜けを防止する。一方、赤色染料は、若干ではあるがｂ＊値を下げる効果がある。また青色染料だけではａ＊値がマイナス方向にシフトする、すなわち色相が緑にシフトすることがあるので、赤色染料は、これを抑制して、ａ＊値を−３以上７未満の範囲にしやすくする。
【００２４】
本発明においては、青色、紫色、または赤色染料を単独で使用してもよく、これらを併用してもよい。しかしながら、不透明度を高めるという観点からは、青色染料を使用することが好ましい。また、原紙層は、必要に応じて、黒、黄などの、青、赤以外の色材を含んでいてもよい。
【００２５】
原紙中の前記染料の添加量は特に限定されないが、例えば、全パルプの絶乾重量を基準として、塩基性染料は０．００１〜０．０１重量％、直接染料は０．０１５〜０．１５重量％とすることができる。
【００２６】
［色材が含有される層］
本発明の色材は、電子写真用転写紙のいずれの層に含有されていてもよい。好ましい態様において、本発明の顔料を、電子写真用転写紙を構成する層のいずれか１層に存在させることによって、比較的簡便に電子写真用転写紙を製造することができる。
【００２７】
本発明の色材は、原紙中に含有しても良いし、サイズプレス液中に含有しても良いし、顔料塗工層を設けた電子写真用転写紙であれば、顔料塗工層に含有しても良い。また、原紙層および／または塗工層が２層以上の場合、いずれかの層に含有しても良いし、すべての層に含有しても良い。製造しやすいという観点からは、原紙層に含有している方が好ましい。原紙の両面に同一の層（例えば両面に設けられた塗工層）が存在する場合、１の層に色材が存在するとは、前記の両面の塗工層が色材を含むこと、あるいは両面の塗工層のうち、１の塗工層が色材を含むことをいう。
【００２８】
電子写真用転写紙は、必要に応じて、澱粉やポリアクリルアミド、ポリビニルアルコールなどの水溶性高分子バインダーの水溶液（サイズプレス液）が原紙上に塗工されてクリア（透明）塗工層が設けられる。そのため、本発明の電子写真用転写紙には、原紙の片面または両面に、クリア塗工層と顔料塗工層のいずれかまたは両方の層を設けてよい。
【００２９】
したがって、一つの態様において、本発明の電子写真用転写紙は、原紙層と顔料塗工層を有する電子写真用転写紙であり、色材が、原紙層と顔料塗工層の両方または一方に存在する。また別の態様において、本発明の電子写真用転写紙は、原紙層、クリア塗工層、顔料塗工層を有する電子写真用転写紙であり、色材が、原紙層、クリア塗工層、顔料塗工層から選ばれる１つの層または複数の層に存在する。さらに別の態様において、本発明の電子写真用転写紙は、原紙層とクリア塗工層を有する電子写真用転写紙であり、色材が、原紙層とクリア塗工層の両方または一方に存在する。
【００３０】
不透明度および白色度は紙表層あるいは紙層内部での光の反射と紙層内における吸収により影響される。ＪＩＳ  Ｐ  ８１４９に定められた不透明度は同一試料において、単一シート視感反射率Ｒ０の固有視感反射率Ｒ∞に対する比率で表した値であり、塗工紙のＺ軸方向（厚み方向）において紫・青色顔料がいずこに存在していてもほとんど影響されない。一方、ＪＩＳ  Ｐ  ８１４８に定められた白色度は測定される反射率に変化がないように十分な枚数を重ねた試料の反射率（固有反射率）であるため、最外層に含まれる顔料により影響を受ける。このため、紫・青色顔料が複数の層に存在する場合、最外層である塗工層に存在する顔料の比率を高くすることによって効率よく本発明の効果を得ることができる。しかしながら、最外層である塗工層に紫・青色顔料を多く含む場合、青白さが強くなり見た目の白さが低下する場合がある。
【００３１】
また、原紙に含まれる脱墨パルプの割合が高い場合は、脱墨パルプに由来する機械パルプ等が多く含まれているので、電子写真用転写紙の不透明度は高いが、そのままでは黄ばんだ色となってしまう。このため、本発明においては、原紙層に紫・青色顔料および／または、青色染料、紫色染料、または赤色染料などの有色染料を含有しても良い。このようにすることで、過度の青白さを抑制でき、また機械パルプを多く含むことに起因する、黄ばんだ色を効率的に抑制することができ、高い不透明度と高い白色度を達成できるので好ましい。
【００３２】
電子写真用転写紙の製造
本発明の電子写真用転写紙は公知の方法により製造することができる。例えば、本発明の電子写真用転写紙は、以下に記載する抄紙原料をワイヤーパートにて抄紙し、次いでプレスパート、プレドライヤーパートに供して基紙を製造することができ、次いでコーターパートにて後述する塗工液を基紙上に塗工した後、アフタードライヤーパート、カレンダーパート、リールパート、ワインダーパートなどに供して製造することができる。また、抄紙原料をワイヤーパートにて抄紙し、次いでプレスパート、プレドライヤーパートに供して原紙を製造し、その原紙上に水溶性高分子（バインダー）をクリア塗工および／または顔料塗工して製造することができる。
【００３３】
［原紙］
本発明の電子写真用転写紙は少なくとも原紙層を有する。本発明に用いる原紙は、単層抄きであっても多層抄きであってもよい。本発明の原紙が多層構造を有している場合、原紙を構成する複数の層のいずれか１層以上に紫色顔料および／または青色顔料を含有させればよい。紫色顔料および／または青色顔料を原紙層に存在させるためには、紫色顔料および／または青色顔料または、青色染料、紫色染料、または赤色染料などの有色染料を含有する抄紙原料から原紙を抄紙すればよい。本発明の原紙の製法は特に制限されず、公知の原料を用いて公知の方法によることができる。
【００３４】
本発明においては、原紙に青色染料、紫色染料、または赤色染料を含有させてもよい。これらの染料を原紙層に存在させるためには、これらの染料を含有する抄紙原料から原紙を抄紙すればよい。前述のとおり、染料は繊維や顔料等に染着するので、原紙を染色しやすい。また、染料は経時による変色を引き起こすことがあるが、最内層の原紙層に染料を含有させることで、このような変色を抑制できる。さらに、本発明において多くの脱墨パルプを用いる場合、仮に染料による変色が起こっても、見た目の白色度の低下がそれほど大きくならない。原紙層は、前記染料、紫・青色顔料のいずれかを含有してもよいし、前記染料と紫・青色顔料との双方を含有してもよい。
【００３５】
したがって、一つの態様において本発明の電子写真用転写紙は、原紙層が前記染料を含み、他の層が紫・青色顔料を含む電子写真用転写紙である。また別の態様において本発明の電子写真用転写紙は、原紙層が前記染料と紫・青色顔料とを含み、他の層が紫・青色顔料を含む電子写真用転写紙である。また別の態様において本発明の電子写真用転写紙は、原紙層が前記染料を含み、他の層が前記染料を含む電子写真用転写紙である。また別の態様において本発明の電子写真用転写紙は、原紙層が前記染料を含み、他の層が前記染料と紫・青色顔料とを含む電子写真用転写紙である。
【００３６】
電子写真用転写紙における前記染料の含有量、または色材の量は、紫・青色顔料と同様にして求められる。
【００３７】
一方、色相が上記範囲外の原紙を用いる場合、所望の白色度を得るためには、塗工層等に含まれる紫・青色顔料の量を多くする必要がある。このため、銘柄抄き変え時に塗工液中の顔料が配管内に残りやすくなり、操業ロスが大きくなりやすい。しかし、色相が上記範囲内の原紙を用いると、このようなことを回避できる。さらに、色相が前記範囲外の原紙を用い、主として原紙層以外の層によって所望の白色度に色相を調整する場合は、電子写真用転写紙の青味が強くなりすぎたときに、見た目の白さの低下や白色度が低下する可能性があり調整が比較的難しいという傾向がある。しかしながら、色相が上記範囲にある原紙を用いると、このようなことを回避しやすい。
【００３８】
また、原紙の色相が上記範囲内の原紙であっても、ｂ＊値が比較的低めの原紙を用いると塗工層等に含まれる紫・青色顔料の量が少なくても所望の色相を得られるため、上記操業ロスなどがより起こりにくい。
【００３９】
原紙中の前記染料の添加量は特に限定されないが、例えば、全パルプの絶乾重量を基準として、塩基性染料は０．００１〜０．０１重量％、直接染料は０．０１５〜０．１５重量％とすることができる。
【００４０】
［原料パルプ］
本発明で用いるパルプは特に制限されず、一般的なパルプを用いることができ、具体的には、一般的な木材パルプに加えて、リンターパルプ、麻、バガス、ケナフ、エスパルト草、ワラなどの非木材パルプ、レーヨン、アセテートなどの半合成繊維、ポリオレフィン、ポリアミド、ポリエステルなどの合成繊維などを使用することができる。具体的には、機械パルプ（ＭＰ）、脱墨パルプ（ＤＩＰ、古紙パルプとも呼ばれる）、広葉樹クラフトパルプ（ＬＫＰ）、針葉樹クラフトパルプ（ＮＫＰ）など、紙の抄紙原料として一般的に使用されているものを好適に使用することができ、適宜、これらの１種類または２種類以上を配合して使用される。機械パルプとしては、砕木パルプ（ＧＰ）、リファイナー砕木パルプ（ＲＧＰ）、サーモメカニカルパルプ（ＴＭＰ）、ケミサーモメカニカルパルプ（ＣＴＭＰ）、ケミグランドパルプ（ＣＧＰ）、セミケミカルパルプ（ＳＣＰ）などが挙げられる。
【００４１】
本発明において、白色度を向上させるためには、広葉樹クラフトパルプ（ＬＫＰ）、針葉樹クラフトパルプ（ＮＫＰ）などの化学パルプを７０重量％以上配合することが好ましい。
【００４２】
一般に古紙配合率を高くすると、インキ成分などのマイナスに帯電した微細粒子が抄紙系に多く流入するが、これらのマイナスに帯電した粒子は互いに反発し合い、同じくマイナスに帯電しているパルプ繊維とも容易に結合しないため、マイナスに帯電したコロイド粒子が抄紙系内に蓄積し、カチオン性の歩留剤の効果を著しく低下させる。この点、歩留りが低下しやすいＤＩＰを多く配合する場合に本発明を適用すると、歩留剤などの効果を十分に発揮させることができる。ＤＩＰとしては、上質紙、中質紙、下級紙、新聞紙、チラシ、雑誌などの選別古紙やこれらが混合している無選別古紙、コピー紙や感熱紙、ノーカーボン紙などを含むオフィス古紙を原料とするＤＩＰなどを好適に使用することができる。脱墨パルプの重量とは、脱墨パルプの重量と脱墨パルプに付着している分離不可能な填料等の重量との合計量である。一般に、脱墨パルプを含有する紙は白色度が低下する傾向にあるが、前述のとおり本発明においては、紫・青色顔料を添加し、特定の色相とすることにより、見た目の白さや裏抜けを向上させることができる。
【００４３】
［填料］
本発明の紙に使用される填料は、灰分が５重量％以上となるように添加されれば特に制限はないが、例えば、重質炭酸カルシウムや軽質炭酸カルシウムなどの炭酸カルシウム、酸化チタン、クレー、シリカ、タルク、カオリン、焼成カオリン、デラミカオリン、炭酸マグネシウム、炭酸バリウム、酸化亜鉛、酸化珪素、非晶質シリカ、水酸化アルミニウム、水酸化カルシウム、水酸化マグネシウム、水酸化亜鉛、酸化チタン、ベントナイトなどの無機填料；尿素−ホルマリン樹脂、ポリスチレン樹脂、メラミン樹脂、フェノール樹脂、微小中空粒子等の有機填料；を単独または適宜２種類以上を組み合わせて使用することができる。また、製紙スラッジや脱墨フロス等を原料とした再生填料も使用することができる。特に、本発明においては、安価でかつ光学特性に優れていることから、炭酸カルシウムを填料として使用することが好ましい。また、炭酸カルシウム−シリカ複合物（例えば、特開２００３−２１２５３９号公報あるいは特開２００５−２１９９４５号公報等に記載の軽質炭酸カルシウム−シリカ複合物）などの複合填料も使用可能である。酸性抄紙では、前記中性抄紙で使用する填料から、酸溶解性のものを除いた填料が使用され、その単独または適宜２種類以上を組み合わせて使用される。
【００４４】
特に本発明においては、紙の不透明度や白色度を比較的低コストで向上させることができるため、炭酸カルシウムを内添填料として配合することが好ましい。不透明度や白色度を高めるという観点から、本発明の紙は、非塗工紙の場合、炭酸カルシウム含量が５重量％以上であることが好ましく、６重量％以上であることがより好ましく、７重量％以上であることがさらに好ましい。塗工紙の場合は、原紙の炭酸カルシウム含量が５重量％以上であることが好ましく、６重量％以上であることがより好ましく、７重量％以上であることがさらに好ましい。
【００４５】
本発明の電子写真用転写紙の灰分は紙の絶乾重量に対し８重量％以上であることが好ましい。特に、灰分が１０重量％以上であることが好ましく、１２重量％以上がより好ましく、１５重量％以上がさらに好ましい。灰分の上限は特にないが、紙の強度や操業性を考慮すると、４０重量％以下であることが好ましい。８重量％未満では、電子写真方式印刷機での搬送性（重送、ジャムトラブル等）、紙粉発生量も問題ないが、不透明度が十分ではないため裏抜けが大きいという問題がある。３０重量％を超えるとパルプ繊維分が少ないため、曲げこわさの低下に起因する搬送性の低下や、紙紛発生が問題となる。紙中灰分（無機分）のほとんどは、紙の製造にあたり添加される填料に由来するものと、パルプ原料であるＤＩＰによって持ち込まれるものである
一般に灰分は、紙に含まれる無機物の量を示すため、基本的に紙中に含まれる填料の量を反映する。紙の灰分は、紙料に添加されるフレッシュな填料に由来するものと、ＤＩＰ（古紙パルプ、脱墨パルプ）などのパルプ原料によって持ち込まれるもので構成される。ＤＩＰによって持ち込まれる灰分としては、炭酸カルシウムが比較的多いが、炭酸カルシウム以外の無機成分も含まれ、炭酸カルシウムと他の無機成分との割合は、新聞古紙や雑誌古紙などの古紙の種類や回収状況などによって異なる。本発明において灰分は、ＪＩＳ  Ｐ  ８２５１に規定される紙および板紙の灰分試験方法に準拠し、燃焼温度を５２５±２５℃に設定した方法で測定される。
【００４６】
電子写真用転写紙の灰分が８重量％より少ないと不透明度が十分に向上しないことがある。
【００４７】
本発明においては、公知の製紙用添加剤を使用することができる。製紙用薬品は、特に制限されず、種々の薬品を単独または組み合わせて用いることができる。例えば、例えば、歩留剤、濾水性向上剤、凝結剤、硫酸バンド、ベントナイト、シリカ、サイズ剤、乾燥紙力剤、湿潤紙力剤、嵩高剤、填料、染料、蛍光増白剤、ｐＨ調整剤、消泡剤、紫外線防止剤、退色防止剤、ピッチコントロール剤、スライムコントロール剤などの製紙用薬品を用いることができる。中でも、短時間で紙料との混合ができるという本発明の効果を大きく享受できる点で、製紙用薬品として歩留剤を添加することが特に好ましい。歩留剤の他、本発明の製紙用薬品として好適に使用できるものとしては、ポリアクリルアミド系高分子、ポリビニルアルコール系高分子、カチオン性澱粉、各種変性澱粉、尿素・ホルマリン樹脂、メラミン・ホルマリン樹脂などの内添乾燥紙力増強剤；ポリアミドポリアミンエピクロロヒドリン樹脂などの内添湿潤紙力増強剤；ロジン系サイズ剤、ＡＫＤ系サイズ剤、ＡＳＡ系サイズ剤、石油系サイズ剤、中性ロジンサイズ剤などの内添サイズ剤；などを挙げることができる。
【００４８】
［抄紙方法・抄紙機］
上記のようにして製紙用薬品を混合された紙料は、ヘッドボックスに送られ、ヘッドボックスからワイヤーに噴射されて抄紙される。本発明は、種々の抄紙機や抄紙法に適用することができる。抄紙機としては例えば、長網抄紙機、ツインワイヤー抄紙機、ギャップフォーマー抄紙機、ヤンキー抄紙機等で適宜抄紙できるが、特に地合が悪化しやすいツインワイヤー抄紙機でも、本発明の効果を有意に発揮させることができる。ツインワイヤー抄紙機としては、ギャップフォーマー、オントップフォーマーなどが挙げられる。  本発明の抄紙系は、特に制限されず、中性紙でも酸性紙でもよいが、本発明の紙が炭酸カルシウムを比較的多く含有する場合、中性紙であることが好ましい。具体的には、本発明においては、紙面ｐＨが６．０〜９．０であることが好ましく、７．０〜８．０であることがより好ましい。抄紙速度は、特に限定されない。
【００４９】
また、本発明では、表面強度を高める目的で、上記製紙用填料を含有する紙の上に水溶
性高分子を主体とする表面処理剤をクリア塗工してもよい。水溶性高分子としては、澱粉
、酸化澱粉、エステル化澱粉、エーテル化澱粉、カチオン化澱粉、酵素変性澱粉、アルデ
ヒド化澱粉、ヒドロキシエチル化澱粉などの変性澱粉、カルボキシメチルセルロース、ヒ
ドロキシエチルセルロース、メチルセルロースなどのセルロース誘導体、ポリビニルアル
コール、カルボキシル変性ポリビニルアルコールなどの変性アルコール、スチレンブタジ
エン共重合体、ポリ酢酸ビニル、塩化ビニル−酢酸ビニル共重合体、ポリ塩化ビニル、ポ
リ塩化ビニリデン、ポリアクリル酸エステル、ポリアクリルアミドなどから選ばれ、接着
剤を含む水溶液、または水性ラテックスの状態で塗布される。表面処理剤には、サイズ性
を高める目的で、スチレンアクリル酸、スチレンマレイン酸、オレフィン系化合物などの
表面サイズ剤を含有することができる。更に、電気抵抗性をコントロールしてトナー定着
性を向上させるために、塩化ナトリウムや硫酸ナトリウム、塩化カリウムなどの無機導電
剤やジメチルアミノエチルメタアクリレートなどの有機導電剤を加えて、外添で塗布する
ことが好ましい。導電剤を含む表面処理剤の塗布量は適宜調製されるものであるが、通常
の塗布量は、両面で０．５〜４．０ｇ／ｍ２程度である。
【００５０】
［顔料塗工］
本発明の電子写真用転写紙は、顔料塗工により顔料塗工層を設けることもできる。本発明の電子写真用転写紙における顔料塗工層は、単層であっても多層であってもよい。本発明の顔料塗工層が多層構造を有している場合、顔料塗工層を構成する複数の層のいずれか１層以上に紫色顔料および／または青色顔料を含有させればよい。紫色顔料および／または青色顔料を顔料塗工層に存在させるためには、紫色顔料および／または青色顔料を含有する塗料を用いて顔料塗工を行えばよい。本発明において塗工方法は特に制限されず、公知の原料を用いて公知の方法によることができる。もちろん、本発明においては、このような顔料塗工を施さなくてもよい。顔料塗工を施した場合、紙の灰分は、顔料塗工層に含まれる無機物により高くなるため、本発明のある態様において、１０重量％〜５０重量％程度が好ましく、２０重量％〜４５重量％程度がより好ましい。
【００５１】
本発明の電子写真用転写紙は、以上のように得られた原紙上に、顔料と接着剤を主成分とする塗工液を塗工・乾燥して塗工層を設けることができる。塗工は、原紙の表面片面でも両面でも良いが、カールしない、表裏の物性が異ならないということから、両面塗工が好ましい。
【００５２】
また、顔料塗工する場合、本発明の塗工層に用いる紫・青色顔料以外の顔料としては、顔料としてはカオリン、クレー、エンジニアードカオリン、デラミネーテッドクレー、重質炭酸カルシウム、軽質炭酸カルシウム、タルク、二酸化チタン、硫酸バリウム、硫酸カルシウム、酸化亜鉛、珪酸、珪酸塩、コロイダルシリカ、サチンホワイト等の無機顔料；プラスチックピグメント等の有機顔料を適宜選択して使用できる。本発明においては、これらの顔料を紫・青色顔料と区別するために「白色顔料」ということがある。
【００５３】
本発明で使用する接着剤（バインダー）について、特に制限はなく、例えば、好ましい接着剤として、スチレン・ブタジエン系、スチレン・アクリル系、エチレン・酢酸ビニル系、ブタジエン・メチルメタクリレート系、酢酸ビニル・ブチルアクリレート系等の各種共重合およびポリビニルアルコール、無水マレイン酸共重合体、アクリル酸・メチルメタクリレート系共重合体等の合成系接着剤；カゼイン、大豆蛋白、合成蛋白等の蛋白質類；酸化澱粉、陽性澱粉、尿素燐酸エステル化澱粉、ヒドロキシエチルエーテル化澱粉などのエーテル化澱粉、デキストリン等の澱粉類；カルボキシメチルセルロース、ヒドロキシエチルセルロース、ヒドロキシメチルセルロース等のセルロース誘導体等の通常の塗工紙用接着剤１種類以上を適宜選択して使用することができる。
【００５４】
接着剤としてはスチレン・ブタジエン系ラテックス、ポリビニルアルコール等の合成接着剤；澱粉類、セルロース誘導体等を便宜選択して使用できる。顔料と接着剤の割合は公用の範囲で使用することができる。
【００５５】
本発明においては、電子写真用転写紙の帯電性を調整するために、導電剤を、顔料１００重量部に対して０．１〜１．０重量部使用することが好ましい。上記導電剤としては、塩化ナトリウム、塩化カリウム、塩化カルシウム、塩化マグネシウム、炭酸ナトリウム、炭酸水素ナトリウム、硫酸ナトリウム、アルミン酸ソーダ、リン酸ナトリウム等の無機塩、及び蟻酸カリウム、シュウ酸ナトリウム等の有機酸塩、石鹸、リン酸塩、カルボン酸塩などの界面活性剤、４級アンモニウム塩、ポリアクリル酸塩、スチレンマレイン酸塩等の高分子電解質等を挙げることができるが、塩化ナトリウム、炭酸ナトリウム、炭酸水素ナトリウムなどの無機塩を用いることが好ましい。
【００５６】
本発明で用いる塗工液には、顔料と接着剤の他に、必要に応じて、分散剤、増粘剤、保水剤、消泡剤、耐水化剤などの各種助剤を適宜使用できる。
【００５７】
本発明において、塗工液の調製方法は特に限定されず、コータの種類によって適宜調整
できる。
【００５８】
本発明においては、通常用いられるコータであればいずれを用いても良い。オンマシンコータでもオフマシンコータでも良く、オンマシンコータであれば、サイズプレスコータ、ゲートロールコータ、ロッドメタリングサイズプレスコータなどのシムサイザーなどのフィルム転写型ロールコータ、ブレードコータ、ブレードメタリングサイズプレスコータなどのコータを使用できる。塗工速度は、特に限定されない。
【００５９】
本発明における塗工液の塗工量は、片面あたり固形分で０．１〜６ｇ／ｍ２が好ましく、０．３〜５ｇ／ｍ２がより好ましく、０．５〜４ｇ／ｍ２がさらに好ましい。本発明においては、塗工量が少なくても、より不透明度を向上させる効果が発揮できる。
【００６０】
本発明において、湿潤塗工層を乾燥させる方法に制限はなく、例えば蒸気過熱シリンダ、加熱熱風エアドライヤ、ガスヒータードライヤ、電気ヒータードライヤ、赤外線ヒータードライヤ等各種の方法が単独もしくは併用して用いることができる。本発明においては、乾燥状態が用紙のカールの程度に影響を及ぼすため、表裏の乾燥バランスをコントロールすることができるような装置を用いることが好ましい。
【００６１】
本発明においては、紙表面にカレンダー処理を施すこともできるが、カレンダー装置の種類と処理条件は特に限定はなく、金属ロールから成る通常のカレンダーやソフトニップカレンダー、高温ソフトニップカレンダーなどの公用の装置を適宜選定し、品質目標値に応じて、これらの装置の制御可能な範囲内で条件を設定すればよい。
電子写真用転写紙
［坪量］
本発明の電子写真用転写紙の坪量は、６０〜７０ｇ／ｍ２程度が好ましい。本発明の電子写真用転写紙の物性は、通常の電子写真用転写紙の摩擦係数などを有するレベルであれば良い。
【００６２】
［色相］
本発明の電子写真用転写紙の色相は、ＪＩＳ  Ｐ  ８１５０に規定される紫外線を含む測定において、ａ＊値が−３以上＋７未満、ｂ＊値が−１０以上＋３未満、より好ましくはａ＊値が−２以上＋５未満、ｂ＊値が−３．０以上＋１未満である。
【００６３】
このようにｂ＊値を比較的低くすることによって、電子写真用転写紙の見た目の白さを増強できるとともに、不透明度を向上させ、印刷時の裏抜けを防止することができる。また、同測定におけるａ＊値は、印刷用紙の白色度や不透明度には大きく寄与しないため、特に限定されないが、通常は、−３以上＋７未満が好ましく、−２以上＋５未満より好ましい。前記範囲を外れると、印刷用紙の色が白に見えなくなってしまうことがあるため好ましくない。
【００６４】
［蛍光増白強度］
本発明の電子写真用転写紙は、蛍光増白強度が５．５以下であっても十分な白色度を得ることができるが、白色度を向上させる観点から蛍光増白強度は１．０以上であることが好ましい。
【実施例】
【００６５】
以下に実施例および比較例をあげて本発明をより詳細に説明するが、当然ながら、本発明は実施例のみに限定されない。なお、例中の部および％はそれぞれ重量部および重量％を示す。
【００６６】
［品質評価方法］
以下に記載する品質評価方法で、本発明の印刷用紙の品質を評価した。
（１）色相測定方法（ａ＊、ｂ＊）：ＪＩＳ  Ｐ８１５０に準拠し、村上色彩（株）社製
色差計ＣＭＳ−３５ＳＰＸにて、原紙または電子写真用転写紙のフェルト面を紫外光を含む光源にて測定した。
（２）ＩＳＯ白色度測定方法：ＪＩＳ  Ｐ８１４８に準拠し、村上色彩（株）社製色差計ＣＭＳ−３５ＳＰＸにて、紫外光を含む光源にて測定した。
（３）不透明度測定方法：ＪＩＳ  Ｐ８１４９に準拠し、村上色彩（株）社製色差計ＣＭＳ−３５ＳＰＸにて測定した。
（４）灰分測定方法：ＪＩＳ  Ｐ８２５１に準拠して測定した。
（５）坪量：ＪＩＳ  Ｐ８１２４：１９９８（ＩＳＯ５３６：１９９５）に従った。
（６）見た目の白さ：電子写真用転写紙表面の白さを室内蛍光灯照明下で目視にて評価した。色の白さについては白色度が必ずしも人の目で見たときの白さと相関しているわけではないためである。目視の評価は４段階とした。◎：とても白い、○：白い、△：ややくすんで見える、あるいはやや黄ばんで見える、×：くすんで見える、あるいは黄ばんで見える。
【００６７】
また、本発明の電子写真用転写紙について上記以外の品質項目も測定した。
【００６８】
［実施例１]
製紙用原料パルプとしてフリーネスを４２０ｍＬに調整した原料パルプ（ＬＢＫＰ１００％）に対し、パルプ絶乾重量あたり有姿０．５％の液体硫酸バンド、０．５％のカチオン変性澱粉、０．２％の内添サイズ剤、２３％の軽質炭酸カルシウム（粒径２．１μｍ）、パルプ絶乾重量あたり有姿０．２％の青紫色材、１００ｐｐｍの歩留まり向上剤を順次添加し、紙料を調製した。この紙料を、オントップ型ツインワイヤー抄紙機を用いて抄紙速度１０００ｍ／分で中性抄紙し、ロッドメタリングサイズプレスで塩化ナトリウム(導電剤)を０．０５ｇ／ｍ２、澱粉(表面紙力剤)を１．５ｇ／ｍ２両面で塗布、乾燥して、電子写真用転写紙を得た。
【００６９】
【表１】
2012133292.tif 000003
【００７０】
表から明らかなように、紫色顔料、青色顔料、紫色染料、および青色染料から選ばれる１種類以上含有する本発明の電子写真用転写紙は、高い白色度と高い不透明度を併せ持ち、印刷時、特にオフセット印刷時の裏抜けが目立たず、色彩再現幅が広い、見た目が白い優れた電子写真用転写紙である。
【図１】
2012133292.tif 000004